(57)【要約】【課題】水硬性化合物の粉砕性を阻害することなく、初期強度の高い硬化体が得られる水硬性粉体の製造方法を提供する。【解決手段】グリセリンと、ヒドロキシメタンスルホン酸又はその塩との存在下で、水硬性化合物を粉砕する工程を有する、水硬性粉体の製造方法。【選択図】なし【特許請求の範囲】
【請求項１】
グリセリンと、ヒドロキシメタンスルホン酸又はその塩との存在下で、水硬性化合物を粉砕する工程を有する、水硬性粉体の製造方法。
【請求項２】
前記グリセリンと前記ヒドロキシメタンスルホン酸又はその塩の合計の存在量が、水硬性化合物１００質量部に対して、０．００１質量部以上、０．１００質量部以下である、請求項１記載の水硬性粉体の製造方法。
【請求項３】
前記グリセリンと前記ヒドロキシメタンスルホン酸又はその塩の質量比（グリセリン／ヒドロキシメタンスルホン酸又はその塩）が、５／９５以上、５５／４５以下である、請求項１又は２に記載の水硬性粉体の製造方法。
【請求項４】
水硬性化合物が、水と反応して硬化する性質をもつ物質と、高炉スラグ、フライアッシュ及びシリカフュームからなる群から選ばれる１種以上の混合材とを含有し、前記水と反応して硬化する性質をもつ物質の含有量が、水硬性化合物中、２０質量％以上、９２質量％以下であり、前記混合材の含有量が、水硬性化合物中、８質量％以上、８０質量％以下である、請求項１〜３のいずれかに記載の水硬性粉体の製造方法。
【請求項５】
グリセリンと、ヒドロキシメタンスルホン酸又はその塩とを含有し、グリセリンとヒドロキシメタンスルホン酸又はその塩の質量比（グリセリン／ヒドロキシメタンスルホン酸又はその塩）が、５／９５以上、５５／４５以下である、水硬性化合物の粉砕用添加剤組成物。
【発明の詳細な説明】
【技術分野】
【０００１】
本発明は、水硬性化合物を粉砕する工程を有する、水硬性粉体の製造方法に関する。
【背景技術】
【０００２】
コンクリートの初期強度は、スリップフォーム工法における型枠滑動速度、凍害耐力、せき板の取り外し時期などコンクリートの初期における性状の判定に重要なものである。例えば、型枠の在置期間は、ＪＡＳＳ５および建設省告示第１１０号に規定されているが、最小在置期間として気温１５℃以上で２〜３日（基礎、柱、壁など）とされている。その要因は、脱型後のコンクリートの乾燥による長期強度の発現が著しく悪くなるためであり、特に３日以内の水分の蒸発が著しいと言われている。これを抑制するためには、セメントの水和反応を促進し、水分が乾燥（蒸発）しにくいセメント水和物に変換することが効果的であり、３日強度を高く発現させることは、コンクリート硬化体の乾燥による長期強度低下抑制の観点から重要である。
【０００３】
また一方でセメント産業では、他産業等で発生した廃棄物（一般ゴミなど）・副産物を、原料、エネルギー源、製品の一部として積極的に活用してきているが、これによりセメント鉱物組成が変動しセメント強度が大きく変動する場合がある。セメントの品質の規格は、欧州や中国のように強度の観点から強さクラス（３ランクの２８日強度と２ランクの初期強さ）が区別されており、これらを組合せてセメントの品質が規定されているが、特に初期強さで現される３日強度は、セメントの初期水和反応に依存しており、廃棄物などによる鉱物組成の変動が現れやすい。このため初期強さを高く発現させることは、セメントの安定生産の観点から重要である。また他産業の副産物である高炉スラグやフライアッシュなどは、セメント製品の混合材として使用されるが、初期強さの高い強度を発現することは、品質規格の範囲内で混合量を増やす、即ちクリンカー量を削減することが可能となる。そして、クリンカー量を削減することは、クリンカー製造時に発生する温室効果ガスの排出削減の観点から重要である。
【０００４】
特許文献１には、セメント等の粉体の製造に関して、ジオール、トリオールまたはこれらの混合物から選択した少なくとも１種のバイオマス由来ポリオールを含有して成る粉砕助剤組成物を粒子に導入することを含んで成る粒子の粉砕効率の向上方法が開示されている。
【０００５】
一方、特許文献２には、水硬セメント結合剤を含有するセメント組成物の硬化時間を短縮するための、硬化促進剤成分；および硬化促進剤成分の硬化促進性を増加させるのに有効な量で存在するＣ２ないしＣ６のグリコール成分よりなる混和剤が開示されている。
【０００６】
また、特許文献３には、硬化促進されたセメント組成物として、ヒドロキシメタンスルホン酸ナトリウム及びチオシアン酸ナトリウムを含むセメント組成物が開示されている。
【先行技術文献】
【特許文献】
【０００７】
【特許文献１】特表２００８−５４２１８２号公報
【特許文献２】特開平６−１９９５５５号公報
【特許文献３】特開昭６１−１１７１４２号公報
【発明の概要】
【発明が解決しようとする課題】
【０００８】
しかしながら、水硬性粉体の生産性の向上、コンクリート二次製品の生産性向上及びコンクリート硬化体の強度向上等の理由により、水硬性粉体の製造方法では、水硬性化合物の粉砕性と得られる水硬性粉体を用いた水硬性組成物の硬化時の圧縮強度、とりわけ初期強度の双方において、さらなる向上が望まれる。
【０００９】
本発明の課題は、水硬性化合物の粉砕性を阻害することなく、初期強度の高い硬化体が得られる水硬性粉体の製造方法を提供することである。
【課題を解決するための手段】
【００１０】
本発明は、グリセリンと、ヒドロキシメタンスルホン酸又はその塩との存在下で、水硬性化合物を粉砕する工程を有する、水硬性粉体の製造方法に関する。
【００１１】
また、本発明は、グリセリンと、ヒドロキシメタンスルホン酸又はその塩とを含有し、グリセリンとヒドロキシメタンスルホン酸又はその塩の質量比（グリセリン／ヒドロキシメタンスルホン酸又はその塩）が、５／９５以上、５５／４５以下である、水硬性化合物の粉砕用添加剤組成物に関する。
【発明の効果】
【００１２】
本発明によれば、水硬性化合物の粉砕性を阻害することなく、初期強度の高い硬化体が得られる水硬性粉体の製造方法が提供される。
【発明を実施するための形態】
【００１３】
本発明の水硬性粉体の製造方法は、グリセリンとヒドロキシメタンスルホン酸又はその塩の存在下において、水硬性化合物を粉砕することに特徴を有し、水硬性化合物の粉砕性を阻害することなく、得られる水硬性組成物の硬化時の圧縮強度、特に初期強度を向上させるという効果を奏する。このような効果を奏する理由は定かではないが、以下のように考えられる。
【００１４】
本発明では、水硬性化合物の粉砕時にグリセリンとヒドロキシメタンスルホン酸又はその塩が存在することで、ヒドロキシメタンスルホン酸又はその塩がグリセリンの粉砕効果を阻害せず、グリセリン同様、粉砕により生じる水硬性粉体表面を被覆することで、水硬性粉体の凝集を抑制するため、粉砕性を阻害しないものと推定される。
【００１５】
粉砕後の水硬性粉体から水硬性組成物を調製した場合、本発明のヒドロキシメタンスルホン酸は、適度なキレート作用により水硬性粉体の鉱物の一成分であるＣ3Ｓ（エーライト）の水和生成物、例えば水酸化カルシウム等の結晶成長に作用することで結晶を微粒化すると推定される。また、グリセリンは、適度なキレート作用により水硬性粉体の鉱物成分であるＣ3Ａ（カルシウムアルミネート）やＣ4ＡＦ（カルシウムアルミノフェライト）のイオン溶出を促進すると推定される。さらに混合材（高炉スラグやフライアッシュなど）を含有する場合には、ヒドロキシメタンスルホン酸が混合材のイオン溶出を促進すると推定される。本発明では、ヒドロキシメタンスルホン酸とグリセリンが共存することで、Ｃ3Ｓおよび混合材およびＣ3ＡやＣ4ＡＦからのそれぞれの溶出イオンが複合化し、ポーラスな結晶構造の水和生成物となるために、水硬性粉体表面への水の進入が維持され、水和反応が阻害されることなく継続して進行するため、接水から３日後の圧縮強度を向上させると推定される。さらにこれら両者を粉砕時に存在させることで、水硬性粉体の表面近傍に存在することとなり、各鉱物や混合材に対して効率的に水和反応を促進し、水硬性化合物に対し非常に少ない添加量でも水和率向上効果、ひいては硬化体の初期強度向上効果が発現するものと推定される。
【００１６】
グリセリンは、市販品を用いることができる。グリセリンとしては、市販品の精製グリセリン、例えば、ヤシ由来の油脂のエステル交換で得られたグリセリンを用いることができる。水硬性組成物の必要な強度に達するまでの時間を短縮する観点から、精製グリセリンが好ましい。
【００１７】
グリセリンの存在量は、粉砕に用いられる原料の水硬性化合物１００重量部に対して、水硬性化合物の粉砕性及び初期強度の観点から、好ましくは０．０００５質量部以上、より好ましくは０．００１質量部以上、更に好ましくは０．００３質量部以上、より更に好ましくは０．００５質量部以上、より更に好ましくは０．０１０質量部以上であり、そして、粉砕時の添加剤コストの観点から、好ましくは０．０４０質量部以下、より好ましくは０．０３５質量部以下、更に好ましくは０．０２０質量部以下、より更に好ましくは０．０１６質量部以下である。
【００１８】
ヒドロキシメタンスルホン酸又はその塩は、市販品を用いることができる。塩としては、アルカリ金属塩、アルカリ土類金属塩及びアンモニウム塩が挙げられ、水硬性組成物の必要な強度に達するまでの時間を短縮する観点から、アルカリ金属塩が好ましい。アルカリ金属塩としてはナトリウム塩及びカリウム塩が挙げられ、アルカリ土類金属塩としてはカルシウム塩が挙げられ、入手の容易性の観点からナトリウム塩が好ましい。
【００１９】
ヒドロキシメタンスルホン酸又はその塩の存在量は、粉砕に用いられる原料の水硬性化合物１００重量部に対して、水硬性化合物の粉砕性及び初期強度の観点から、好ましくは０．０００５質量部以上、より好ましくは０．００１質量部以上、更に好ましくは０．００５質量部以上、より更に好ましくは０．０１０質量部以上、より更に好ましくは０．０２０質量部以上であり、そして、粉砕時の添加剤コストの観点から、好ましくは０．０６０質量部以下、より好ましくは０．０５０質量部以下、更に好ましくは０．０３０質量部以下、より更に好ましくは０．０２４質量部以下である。
【００２０】
グリセリンとヒドロキシメタンスルホン酸又はその塩の合計の存在量は、粉砕に用いられる原料の水硬性化合物１００重量部に対して、０．００１質量部以上、０．１００質量部以下が好ましい。この存在量は、水硬性化合物の粉砕性及び初期強度の観点から、好ましくは０．００１質量部以上、より好ましくは０．００４質量部以上、更に好ましくは０．０１０質量部以上、より更に好ましくは０．０２０質量部以上、より更に好ましくは０．０３０質量部以上であり、そして、粉砕時の添加剤コストの観点から、好ましくは０．１００質量部以下、より好ましくは０．０８５質量部以下、更に好ましくは０．０５０質量部以下、より更に好ましくは０．０４０質量部以下である。
【００２１】
この量は、水硬性化合物を粉砕する工程で存在させる、グリセリンとヒドロキシメタンスルホン酸又はその塩の合計の全量に基づくものであり、具体的には、水硬性化合物の粉砕が終了するまで、更には、後述するような目標とするブレーン値に到達するまでに存在させるグリセリンとヒドロキシメタンスルホン酸又はその塩の合計の全量に基づくものである。
【００２２】
また、グリセリンとヒドロキシメタンスルホン酸又はその塩の質量比（グリセリン／ヒドロキシメタンスルホン酸又はその塩）は、５／９５以上、５５／４５以下が好ましい。この質量比は、水硬性化合物の粉砕性および初期強度の観点から、より好ましくは１０／９０以上、更に好ましくは１５／８５以上、より更に好ましくは２５／７５以上、より更に好ましくは３５／６５以上であり、そして、より好ましくは５０／５０以下、初期強度の観点から、更に好ましくは４５／５５以下である。
【００２３】
グリセリンとヒドロキシメタンスルホン酸又はその塩とを存在させて粉砕を行うには、水硬性化合物、例えばクリンカーを含む原料に、グリセリンとヒドロキシメタンスルホン酸又はその塩とを添加して行うことが好ましい。添加する方法としては、グリセリンとヒドロキシメタンスルホン酸又はその塩とを含有する液状物、好ましくは水溶液を、滴下、噴霧等により供給する方法が挙げられる。グリセリンとヒドロキシメタンスルホン酸又はその塩は、それぞれを液状物、好ましくは水溶液として別々に水硬性化合物に添加しても良いし、両者を混合した後に水硬性化合物に添加してもよい。他の成分としては、消泡剤、水等が挙げられる。水硬性化合物を含む原料へのグリセリンとヒドロキシメタンスルホン酸又はその塩の添加もしくはグリセリンとヒドロキシメタンスルホン酸又はその塩及びその他の成分の添加は、最終的に使用される全量を一括で添加してもよいし、分割して添加してもよい。また、連続的又は間欠的に添加してもよい。
【００２４】
本発明の水硬性粉体の製造方法では水硬性化合物を粉砕し水硬性粉体を得る。水硬性化合物とは、クリンカーに代表される水と反応して硬化する性質をもつ物質と、フライアッシュや高炉スラグなどに代表される単独では硬化性を有しないが、水やアルカリ物質と反応して硬化する性質をもつ物質と組み合わせると、水を介して相互作用により水和物を形成し硬化する物質の両者をいう。水と反応して硬化する性質をもつ物質としては、アルカリ土類金属の酸化物、ＳｉＯ2、Ａｌ2Ｏ3、Ｆｅ2Ｏ3、ＴｉＯ2、Ｐ2Ｏ5、ＺｎＯなどの酸化物が挙げられる。これらは、一般に、常温又は水熱条件下で水和物を形成する。例えば、クリンカーでは、成分として３ＣａＯ・ＳｉＯ2（Ｃ3Ｓ：エーライト）、２ＣａＯ・ＳｉＯ2（Ｃ2Ｓ：ビーライト）、３ＣａＯ・Ａｌ2Ｏ3（Ｃ3Ａ：カルシウムアルミネート）、４ＣａＯ・Ａｌ2Ｏ3・Ｆｅ2Ｏ3（Ｃ4ＡＦ：カルシウムアルミノフェライト）を含んでいる。また、単独では硬化性を有しないが、水やアルカリ物質と反応して硬化する性質をもつ物質と組み合わせると、水を介して相互作用により水和物を形成し硬化する物質としては、例えば、ポゾラン作用のあるもの（フライアッシュ、シリカフューム、火山灰、珪酸白土）や、潜在水硬性のあるもの（高炉スラグ）などが挙げられる。本発明では、単独では硬化性を有しないが、水やアルカリ物質と反応して硬化する性質をもつ物質と組み合わせると、水を介して相互作用により水和物を形成し硬化する物質を「混合材」と定義する。
【００２５】
水硬性化合物は、水やアルカリ物質と反応して硬化する性質をもつ物質を含有するものが好ましく、更に、水と反応して硬化する性質をもつ物質、なかでもクリンカーと、高炉スラグ、フライアッシュ及びシリカフュームからなる群から選ばれる１種以上の混合材〔以下、混合材（ａ）という〕とを含有するものが好ましい。混合材（ａ）の含有量は、３日強度における無添加からの強度向上率の観点から、水硬性化合物中、好ましくは８質量％以上、より好ましくは２５質量％以上、更に好ましくは４０質量％以上、そして、好ましくは８０質量％以下、より好ましくは７０質量％以下、更に好ましくは６０質量％以下である。この含有量の残余は、水と反応して硬化する性質をもつ物質であることが好ましい。従って、前記混合材（ａ）を含有する水硬性化合物は、クリンカーなどの水と反応して硬化する性質をもつ物質の含有量が、水硬性化合物中、好ましくは２０質量％以上、より好ましくは３０質量％以上、更に好ましくは４０質量％以上、そして、好ましくは９２質量％以下、より好ましくは７５質量％以下、更に好ましくは６０質量％である。また、クリンカーなどの水やアルカリ物質と反応して硬化する性質をもつ物質と前記混合材（ａ）との合計の含有量は、水硬性化合物中、好ましくは７０質量％以上、より好ましくは９０質量％以上、そして１００質量％以下が好ましく、１００質量％であってもよい。本発明の製造方法は、混合セメント（例えばＪＩＳ  Ｒ  ５２１１〜５２１３）の製造方法として好適である。
【００２６】
水硬性粉体としてポルトランドセメントを得る場合、例えば、ポルトランドセメントは、石灰石、粘土、鉄さい等の原料を焼成して得られた水硬性化合物であるクリンカー（セメントクリンカーとも言い、石膏が入っている場合もある。）を、予備粉砕し、適量の石膏を加え、仕上粉砕して、所定の比表面積、例えばブレーン値２５００ｃｍ2／ｇ以上、又はＢＥＴ比表面積０．８ｍ2／ｇ以上の比表面積を有する粉体として製造される。クリンカーと前記混合材とを共に用いて同様に混合材を含有する水硬性粉体を製造することができる。
【００２７】
本発明の水硬性粉体の製造方法では、原料、用途（セメントの強さクラス）等により、適当な粒径の粉体が得られるよう、粉砕の条件を調整すればよい。一般に、水硬性化合物がセメントクリンカーのような水と反応して硬化する性質をもつ物質単独の場合、ブレーン値が、好ましくは２５００ｃｍ2／ｇ以上、より好ましくは３０００ｃｍ2／ｇ以上、そして、好ましくは５０００ｃｍ2／ｇ以下、より好ましくは４０００ｃｍ2／ｇ以下となるまで、水硬性化合物の粉砕を行うことが好ましい。また、水硬性化合物がセメントクリンカーのような水と反応して硬化する性質をもつ物質と混合材とを含有する場合、水硬性化合物の密度（比重）が不明でブレーン値の測定が困難となることがある。この場合は、ＢＥＴ比表面積で代用することができる。ＢＥＴ比表面積とは、窒素（Ｎ2）などの気体粒子を固体粒子に吸着させ、吸着した量から表面積を測定する気体吸着法である。具体的には、圧力Ｐと吸着量Ｖとの関係からＢＥＴ式（Brunauer,Emmet and Teller's equation）によって、単分子吸着量ＶＭを測定することで、比表面積が求められるものである。セメントクリンカーのような水と反応して硬化する性質をもつ物質と混合材とを含有する水硬性化合物を粉砕する場合、ＢＥＴ比表面積が、好ましくは０．８ｍ2／ｇ以上、より好ましくは１．２ｍ2／ｇ以上、そして、好ましくは３．０ｍ2／ｇ以下、より好ましくは２．５ｍ2／ｇ以下の粉体となるまで、水硬性化合物の粉砕を行うことが好ましい。目的の比表面積は、ブレーン値、ＢＥＴ比表面積、何れの場合でも、例えば粉砕時間を調整することにより得ることができる。粉砕時間を長くすると比表面積が大きくなり、短くすると比表面積が小さくなる傾向がある。
【００２８】
本発明において、水硬性化合物の粉砕に使用される粉砕装置は、特に限定されないが、例えばセメントなどの粉砕で汎用されているボールミルを挙げることができる。該装置の粉砕媒体（粉砕ボール）の材質は、被粉砕物（例えばセメントクリンカーの場合、カルシウムアルミネート）と同等又はそれ以上の硬度を有するものが望ましく、一般に入手可能な市販品では、例えば鋼、ステンレス、アルミナ、ジルコニア、チタニア、タングステンカーバイド等を挙げることができる。
【００２９】
水硬性組成物中の空気量の増大による強度低下を抑制する観点から、更に消泡剤を併用することができる。また、消泡剤を、水硬性化合物の粉砕時に存在させることで、得られる水硬性粉体の表面に消泡剤を均一に分布させ、前記抑制効果をより効果的に発現させることもできる。すなわち、グリセリンと、ヒドロキシメタンスルホン酸又はその塩と消泡剤との存在下で、水硬性化合物を粉砕する工程を有する、水硬性粉体の製造方法により、所望の粒径に到達するまでの時間を短縮することができる。すなわち粉砕効率が良く、また、空気量の増大による水硬性組成物の圧縮強度低下を抑制できる。
【００３０】
消泡剤としては、シリコーン系消泡剤、脂肪酸エステル系消泡剤及びエーテル系消泡剤が好ましく、シリコーン系消泡剤ではジメチルポリシロキサンがより好ましく、脂肪酸エステル系消泡剤ではポリアルキレングリコール脂肪酸エステルがより好ましく、エーテル系消泡剤ではポリアルキレングリコールエーテルがより好ましい。
【００３１】
本発明の製造方法により得られた水硬性粉体を用いた水硬性組成物は硬化時の圧縮強度、なかでも初期強度が向上されたものとなる。水硬性粉体としては、ポルトランドセメント（ＪＩＳ  Ｒ  ５２１０）、高炉セメント（ＪＩＳ  Ｒ  ５２１１）、シリカセメント（ＪＩＳ  Ｒ  ５２１２）、フライアッシュセメント（ＪＩＳ  Ｒ  ５２１３）、アルミナセメント等が挙げられ、混合材が一定の割合で混合された、混合セメントが好ましい。
【００３２】
本発明の製造方法により得られた水硬性粉体は、コンクリート構造物やコンクリート製品の材料として用いることができる。本発明の製造方法により得られた水硬性粉体を用いたコンクリートは、接水から３日後といった初期圧縮強度が向上するので、例えば、本発明の製造方法により得られた水硬性粉体に、接水後の初期材齢強度が低い水硬性粉体（高炉スラグ、フライアッシュ、シリカフューム、石灰石等）を配合・置換しても、本発明未実施の水硬性粉体を用いた場合と比較して、同等以上の、接水から３日後の圧縮強度を得ることが出来る、等の利点を有する。
【００３３】
また、水硬性化合物の粉砕時の作業性を向上させる観点から、グリセリンと、ヒドロキシメタンスルホン酸又はその塩とを含有し、グリセリンとヒドロキシメタンスルホン酸又はその塩の質量比（グリセリン／ヒドロキシメタンスルホン酸又はその塩）が、５／９５以上、５５／４５以下である、水硬性化合物の粉砕用添加剤組成物を用いることができる。水硬性粉体用強度向上剤組成物は、グリセリンとヒドロキシメタンスルホン酸又はその塩の質量比（グリセリン／ヒドロキシメタンスルホン酸又はその塩）は、前述の比率の範囲であることが好ましい。
【００３４】
水硬性粉体用強度向上剤組成物は、添加操作等の作業性を向上する観点から、形態が液体組成物であることが好ましい。水硬性粉体用強度向上剤組成物の形態が液体組成物とするために溶媒を含有することができる。溶媒としては水が好ましい。溶媒の含有量は、好ましくは２０質量％以上、より好ましくは３０量％以上、更に好ましくは４０質量％以上、そして、好ましくは９５質量％以下、より好ましくは９０質量％以下、更に好ましくは８０質量％以下、より更に好ましくは７０質量％以下、より更に好ましくは６０質量％以下である。また、水硬性粉体用強度向上剤組成物は消泡剤等の他の添加剤を含有してもよい。
【００３５】
水硬性粉体用強度向上剤組成物中のグリセリンとヒドロキシメタンスルホン酸又はその塩の合計量は、水硬性組成物の３日強度を向上する観点から、好ましくは５質量％以上、より好ましくは１０質量％以上、更に好ましくは２０質量％以上、より更に好ましくは３０質量％以上、より更に好ましくは４０質量％以上、そして、添加操作等の作業性の観点から、好ましくは８０質量％以下、より好ましくは７０質量％以下、更に好ましくは６０質量％以下である。
【００３６】
本発明の水硬性粉体用強度向上剤組成物は、水硬性化合物の粉砕時に、グリセリンとヒドロキシメタンスルホン酸又はその塩のそれぞれ量及びそれらの合計量が、前述の存在量になるように水硬性組成物に添加することが好ましい。
【００３７】
本発明の態様を以下に例示する。
＜１＞  グリセリンと、ヒドロキシメタンスルホン酸又はその塩との存在下で、水硬性化合物を粉砕する工程を有する、水硬性粉体の製造方法。
【００３８】
＜２＞  グリセリンの存在量が、水硬性化合物１００重量部に対して、好ましくは０．０００５質量部以上、より好ましくは０．００１質量部以上、更に好ましくは０．００３質量部以上、より更に好ましくは０．００５質量部以上、より更に好ましくは０．０１０質量部以上であり、そして、好ましくは０．０４０質量部以下、より好ましくは０．０３５質量部以下、更に好ましくは０．０２０質量部以下、より更に好ましくは０．０１６質量部以下である、前記＜１＞記載の水硬性粉体の製造方法。
【００３９】
＜３＞  ヒドロキシメタンスルホン酸又はその塩の存在量が、水硬性化合物１００重量部に対して、好ましくは０．０００５質量部以上、より好ましくは０．００１質量部以上、更に好ましくは０．００５質量部以上、より更に好ましくは０．０１０質量部以上、より更に好ましくは０．０２０質量部以上であり、そして、好ましくは０．０６０質量部以下、より好ましくは０．０５０質量部以下、更に好ましくは０．０３０質量部以下、より更に好ましくは０．０２４質量部以下である、前記＜１＞又は＜２＞記載の水硬性粉体の製造方法。
【００４０】
＜４＞  グリセリンとヒドロキシメタンスルホン酸又はその塩の合計の存在量が、水硬性化合物１００重量部に対して、好ましくは０．００１質量部以上、より好ましくは０．００４質量部以上、更に好ましくは０．０１０質量部以上、より更に好ましくは０．０２０質量部以上、より更に好ましくは０．０３０質量部以上であり、そして、０．１００質量部以下、より好ましくは０．０８５質量部以下、更に好ましくは０．０５０質量部以下、より更に好ましくは０．０４０質量部以下である、前記＜１＞〜＜３＞の何れか記載の水硬性粉体の製造方法。
【００４１】
＜５＞  グリセリンとヒドロキシメタンスルホン酸又はその塩の質量比（グリセリン／ヒドロキシメタンスルホン酸又はその塩）が、好ましくは５／９５以上、より好ましくは１０／９０以上、更に好ましくは１５／８５以上、より更に好ましくは２５／７５以上、より更に好ましくは３５／６５以上であり、そして、５５／４５以下、好ましくは５０／５０以下、更に好ましくは４５／５５以下である、前記＜１＞〜＜４＞の何れか記載の水硬性粉体の製造方法。
【００４２】
＜６＞  水硬性化合物が、水と反応して硬化する性質をもつ物質と、高炉スラグ、フライアッシュ及びシリカフュームからなる群から選ばれる１種以上の混合材とを含有し、
前記水と反応して硬化する性質をもつ物質の含有量が、水硬性化合物中、好ましくは２０質量％以上、より好ましくは３０質量％以上、更に好ましくは４０質量％以上、そして、好ましくは９２質量％以下、より好ましくは７５質量％以下、更に好ましくは６０質量％であり、
前記混合材の含有量が、水硬性化合物中、好ましくは８質量％以上、より好ましくは２５質量％以上、更に好ましくは４０質量％以上、そして、好ましくは８０質量％以下、より好ましくは７０質量％以下、更に好ましくは６０質量％以下である、
前記＜１＞〜＜５＞の何れか記載の水硬性粉体の製造方法。
【００４３】
＜７＞  前記水と反応して硬化する性質をもつ物質と混合材の合計の含有量が、水硬性化合物中、好ましくは７０質量％以上、より好ましくは９０質量％以上、そして１００質量％以下である、更に１００質量％である、前記＜６＞記載の水硬性粉体の製造方法。
【００４４】
＜８＞  水硬性化合物が、水と反応して硬化する性質をもつ物質と混合材とを含有し、ＢＥＴ比表面積が、好ましくは０．８ｍ2／ｇ以上、より好ましくは１．２ｍ2／ｇ以上、そして、好ましくは３．０ｍ2／ｇ以下、より好ましくは２．５ｍ2／ｇ以下の粉体となるまで、水硬性化合物の粉砕を行う、前記＜６＞又は＜７＞記載の水硬性粉体の製造方法。
【００４５】
＜９＞  粉砕に使用される粉砕装置がボールミルであり、粉砕ボールの材質が、鋼、ステンレス、アルミナ、ジルコニア、チタニア、タングステンカーバイドから選ばれる１種以上である、前記＜１＞〜＜８＞の何れか記載の水硬性粉体の製造方法。
【００４６】
＜１０＞  グリセリンと、ヒドロキシメタンスルホン酸又はその塩とを含有し、グリセリンとヒドロキシメタンスルホン酸又はその塩の質量比（グリセリン／ヒドロキシメタンスルホン酸又はその塩）が、５／９５以上、５５／４５以下である、水硬性化合物の粉砕用添加剤組成物。
【００４７】
＜１１＞  形態が液体組成物である、前記＜１０＞記載の水硬性化合物の粉砕用添加剤組成物。
【００４８】
＜１２＞  溶媒、好ましくは水を含有し、溶媒の含有量が、好ましくは２０質量％以上、より好ましくは３０量％以上、更に好ましくは４０質量％以上、そして、好ましくは９５質量％以下、より好ましくは９０質量％以下、更に好ましくは８０質量％以下、より更に好ましくは７０質量％以下、より更に好ましくは６０質量％以下である、前記＜１１＞記載の水硬性化合物の粉砕用添加剤組成物。
【００４９】
＜１３＞  水硬性粉体用強度向上剤組成物中のグリセリンとヒドロキシメタンスルホン酸又はその塩の合計量が、好ましくは５質量％以上、より好ましくは１０質量％以上、更に好ましくは２０質量％以上、より更に好ましくは３０質量％以上、より更に好ましくは４０質量％以上、そして、好ましくは８０質量％以下、より好ましくは７０質量％以下、更に好ましくは６０質量％以下である、前記＜１０＞〜＜１２＞の何れか記載の水硬性化合物の粉砕用添加剤組成物。
【実施例】
【００５０】
（１）水硬性化合物
クリンカー、二水石膏、混合材を混合した、混合材含有量の異なる下記の水硬性化合物を用いた。
・混合材含有量０質量％の水硬性化合物：クリンカー９５質量％、二水石膏５質量％を混合した。
・混合材含有量５質量％の水硬性化合物：クリンカー９０質量％、二水石膏５質量％、高炉水砕スラグ５質量％を混合した。
・混合材含有量１０質量％の水硬性化合物：クリンカー８６質量％、二水石膏４質量％、高炉水砕スラグ５質量％、フライアッシュ５質量％を混合した。
・混合材含有量３０質量％の水硬性化合物：クリンカー６７質量％、二水石膏３質量％、高炉水砕スラグ１５質量％、フライアッシュ１５質量％を混合した。
・混合材含有量４７質量％の水硬性化合物：クリンカー５０質量％、二水石膏３質量％、高炉水砕スラグ２５質量％、フライアッシュ２２質量％を混合した。
・混合材含有量７０質量％の水硬性化合物：クリンカー２８質量％、二水石膏２質量％、高炉水砕スラグ３５質量％、フライアッシュ３５質量％を混合した。
【００５１】
クリンカー、二水石膏は、高炉水砕スラグ、フライアッシュは、下記のものである。
・クリンカー：成分が、ＣａＯ：約６５％、ＳｉＯ2：約２２％、Ａｌ2Ｏ3：約５％、Ｆｅ2Ｏ3：約３％、ＭｇＯ他：約３％（質量基準）となるように、石灰石、粘土、けい石、酸化鉄原料等を組み合わせて焼成したものを、クラッシャー及びグラインダーにより一次粉砕して得た、普通ポルトランドセメント用クリンカー（３．５ｍｍふるい通過物）
・二水石膏：試薬特級、和光純薬工業株式会社製
・高炉水砕スラグ：高炉水砕スラグをクラッシャー及びグラインダーにより一次粉砕して得たもの（３．５ｍｍふるい通過物）、表中、「Ｓｌａｇ」と表記した。
・フライアッシュ：市販品、中部電力株式会社製、表中、「ＦＡ」と表記した。
【００５２】
（２）水硬性化合物の粉砕用添加剤組成物の調製
表１〜５に示した混合比率でグリセリン及びヒドロキシメタンスルホン酸ナトリウムを混合し、固形分濃度（有効分濃度）が５０質量％水溶液になるよう水を加えて濃度を調製した。いずれの粉砕用添加剤組成物も濁り等はなく、均一な水溶液が得られた。なお、グリセリン、ヒドロキシメタンスルホン酸ナトリウムは以下のものである。
・グリセリン：和光純薬工業株式会社製１，２，３−プロパントリオール
・ヒドロキシメタンスルホン酸ナトリウム：東京化成工業株式会社製
【００５３】
（３）水硬性粉体のＢＥＴ比表面積の測定
ＢＥＴ比表面積の測定は、Macsorb HM−model  １２０１（Mountech社製）を用い、以下の条件で行った。
・脱気：１００℃×３０分、冷却×４分
・測定ガス：キャリアガスとしてヘリウムを用い、冷却剤および吸着質として窒素を用いた。また、混合ガス濃度は３０．４％、流量は２５ｍｌ／ｍｉｎ．とした。
【００５４】
（４）水硬性組成物の調製及び圧縮強度試験
セメントの物理試験方法（ＪＩＳ  Ｒ  ５２０１）附属書２（セメントの試験方法−強さの測定）に従って水硬性組成物を調製した。得られた水硬性組成物の圧縮強度を、セメントの物理試験方法（ＪＩＳ  Ｒ  ５２０１）附属書２（セメントの試験方法−強さの測定）に従って評価した。
【００５５】
＜実施例１及び比較例１＞
混合材含有量４７質量％の水硬性化合物６００ｇに、表１で示した添加剤を、粉砕用添加剤組成物の形態で表１に示した量で添加し、添加剤の存在下で、ボールミルで粉砕して水硬性粉体を製造した。
【００５６】
ボールミルは、株式会社セイワ技研製ＡＸＢ−１５を用い、ステンレスポット容量は１８リットル（外径３００ｍｍ）とし、ステンレスボールは３０ｍｍφ（呼び１・３／１６）を７０個、２０ｍｍφ（呼び３／４）を７０個、３０ｍｍφアルミナボールを３５個の合計１７５個のボールを使用し、ボールミルの回転数は、４５ｒｐｍとした。また、３８分粉砕後のＢＥＴ比表面積を測定した。
【００５７】
３８分粉砕後に得られた水硬性粉体を用いて、水硬性組成物調製後、３日後及び２８日後の圧縮強度を測定した。結果を表１に示した。
【００５８】
比較例１−１は、水硬性粉体の製造時（粉砕時）には、グリセリン及びヒドロキシメタンスルホン酸ナトリウムのいずれも添加せず、比較例１−２は、粉砕後に表に示す所定量の添加剤を粉砕用添加剤組成物の形態でモルタル調製時の練り水に添加した。また、比較例１−３は、水硬性粉体の製造時（粉砕時）には、グリセリンのみを水溶液の形態で添加し、比較例１−４は、水硬性粉体の製造時（粉砕時）には、ヒドロキシメタンスルホン酸ナトリウムのみを５０質量％水溶液の形態で添加した。また、比較例１−５及び比較例１−６は、ヒドロキシメタンスルホン酸ナトリウムに代えて、特許文献２に記載された硬化促進剤成分である、重亜硫酸ナトリウム又は硝酸カルシウムを、粉砕用添加剤組成物の形態で粉砕時に用いた。
【００５９】
【表１】
2014185049.tif 000002
【００６０】
＊比較例１−１の結果を１００とする相対値
【００６１】
表１中、比較例１−２のように、グリセリンとヒドロキシメタンスルホン酸ナトリウムとを粉砕後に添加剤として水硬性粉体に加えても、３日強度は大幅には向上しない。一方、実施例１−１では、グリセリンとヒドロキシメタンスルホン酸ナトリウムの両方を、水硬性化合物の粉砕時に存在させることで、少量の添加で、粉砕性が良好となり、且つ３日強度に優れた硬化体が得られる水硬性粉体が製造できることがわかる。よって、グリセリンとヒドロキシメタンスルホン酸ナトリウムの添加時期による効果の相違が明らかである。
【００６２】
＜実施例２及び比較例２＞
実施例１−１において、グリセリンとヒドロキシメタンスルホン酸ナトリウムの合計量が、水硬性化合物１００質量部に対して０．０８０質量部となるように添加した以外は、実施例１−１と同様に実験を行った。また比較例１−２と同様に、比較例２−１、比較例２−２も粉砕後に表に示す所定量の添加剤を粉砕用添加剤組成物の形態でモルタル調製時の練り水に添加した。結果を表２に示した。
【００６３】
【表２】
2014185049.tif 000003
【００６４】
＊比較例１−１の結果を１００とする相対値
【００６５】
表２の結果からも、実施例２−１のように、グリセリンとヒドロキシメタンスルホン酸ナトリウムの両方を、水硬性化合物の粉砕時に存在させることで、少量の添加で、粉砕性が良好となり、且つ３日強度に優れた硬化体が得られる水硬性粉体が製造できることがわかる。
【００６６】
＜実施例３〜７及び比較例３〜７＞
実施例１−１において、混合材の含有量が異なる水硬性化合物を用いた以外は、実施例１−１と同様に実験を行った。また比較例も同様に、粉砕後に粉砕用添加剤組成物の形態でモルタル調製時の練り水に添加した。結果を表３に示した。表３には、実施例１−１、比較例１−１、１−２の結果も併記した。
【００６７】
【表３】
2014185049.tif 000004
【００６８】
＊「−１」の枝番の付いた各比較例の結果を１００とする相対値
【００６９】
表３から、水硬性化合物中の混合材の割合が増えるに従い、３日強度は低下する傾向にあるが、本発明の方法による実施例では、いずれの割合で混合材を含む水硬性化合物においても、粉砕性が良好となり、且つ初期強度に優れた硬化体が得られる水硬性粉体が製造できることがわかる。
【００７０】
＜実施例８＞
実施例１−１において、グリセリンとヒドロキシメタンスルホン酸ナトリウムの質量比を変えた以外は、実施例１−１と同様に実験を行った。結果を表４に示した。表４には、実施例１−１、比較例１−１の結果も併記した。
【００７１】
【表４】
2014185049.tif 000005
【００７２】
＊比較例１−１の結果を１００とする相対値
【００７３】
表４から、グリセリンとヒドロキシメタンスルホン酸又はその塩の質量比（グリセリン／ヒドロキシメタンスルホン酸又はその塩）には、より好適な範囲があることがわかる。
【００７４】
＜実施例９＞
実施例１−１において、グリセリンとヒドロキシメタンスルホン酸ナトリウムの合計添加量を変えた以外は、実施例１−１と同様に実験を行った。結果を表５に示した。表５には、実施例１−１、比較例１−１の結果も併記した。
【００７５】
【表５】
2014185049.tif 000006
【００７６】
＊比較例１−１の結果を１００とする相対値
【００７７】
表５から、グリセリンとヒドロキシメタンスルホン酸又はその塩の合計の存在量には、より好適な範囲があることがわかる。とりわけ、グリセリンとヒドロキシメタンスルホン酸又はその塩の合計の存在量が、原料の水硬性化合物１００重量部に対して、０．０２質量部以上になると、粉砕性と初期強度がより向上することがわかる。